(57)【要約】【課題】鋼材表面に密着性の高いクロム窒化物を主体とする窒素化合物層を形成させることによって、優れた耐摩耗性や耐熱性を有することになる鋼材の表面処理方法を提供する。【解決手段】溶融塩中に鋼材を浸漬する鋼材の表面処理方法であって、窒化された鋼材をクロムを含む溶融塩に浸漬中、上記溶融塩の液面近傍に上記液面を大気と遮断するための不活性ガス層を形成し、表層部にクロム窒化物を形成させる。これにより、溶融塩中の成分と酸素分や水分との反応を実質的に防止し、溶融塩中の拡散成分の安定化を図り、被処理品の表面部に優れた性質を有する処理層である化合物層を形成させることが可能となる。【選択図】なし【特許請求の範囲】
【請求項１】
溶融塩中に鋼材を浸漬する鋼材の表面処理方法であって、少なくとも鋼材を溶融塩に浸漬中、上記溶融塩の液面近傍に上記液面を大気と遮断するための不活性ガス層を形成することを特徴とする鋼材の表面処理方法。
【請求項２】
上記溶融塩がクロムを含み、窒化された鋼材を溶融塩に浸漬して表層部にクロム窒化物を形成させる請求項１記載の鋼材の表面処理方法。
【請求項３】
上記溶融塩への浸漬処理後、０．２ｍｍ以下のショットメディアによりショットピーニング処理を行なう請求項１または２記載の鋼材の表面処理方法。
【請求項４】
溶融塩中に鋼材を浸漬する鋼材の表面処理装置であって、少なくとも鋼材を溶融塩に浸漬中、上記溶融塩の液面近傍に上記液面を大気と遮断するための不活性ガス層を形成させる不活性ガス層形成手段を備えたことを特徴とする鋼材の表面処理装置。
【請求項５】
上記溶融塩がクロムを含み、窒化された鋼材を溶融塩に浸漬して表層部にクロム窒化物を形成させる請求項４記載の鋼材の表面処理装置。
【請求項６】
上記不活性ガス層形成手段は、加熱手段によって加熱された不活性ガスを溶融塩の液面近傍に供給することにより４００℃以上の不活性ガス層を形成する請求項４または５記載の鋼材の表面処理装置。
【請求項７】
クロム窒化物と鉄窒化物が混在した化合物層が表層部に形成され、上記化合物層の下に窒素を含有するクロムと鉄の合金層が形成され、上記合金層の下に母材の鋼に窒素が拡散した拡散層が形成され、
上記化合物層の表面硬度をＨｖ７００以上Ｈｖ１０００以下としたことを特徴とする鋼材。
【請求項８】
窒化された鋼材が溶融塩に浸漬されてその表層部にクロム窒化物が形成され、溶融塩に浸漬する表面処理上がりの表面粗さがＲａで０．５μｍ以下である請求項７記載の鋼材。
【請求項９】
表面から５０μｍ深さの硬度がＨｖ８００以下である請求項７または８記載の鋼材。
【発明の詳細な説明】
【技術分野】
【０００１】
本発明は、鋼材表面に密着性の高いクロム窒化物を主体とする窒素化合物層を形成させることによって、優れた耐摩耗性や耐熱性を有することになる鋼材の表面処理方法および表面処理装置ならびにそれらによって得られる鋼材に関するものである。
【背景技術】
【０００２】
鋼材部品の耐摩耗性を向上させるための方法としては、例えばその表面部にＮやＣを侵入させる窒化処理方法、浸炭処理方法ならびに浸炭窒化方法等が幅広い機械部品に適用されてきている。
【０００３】
一方、機械部品の高精度化や鋼材価格の上昇もあり、エンジン部品や金型等の小型化や高負荷化は一層進んでおり、様々な部材に従来よりも高い耐磨耗性や高寿命化が要求されるようになってきている。このため、ＰＶＤ法、ＰＣＶＤ法、ＣＶＤ法といったコーティング処理方法も幅広く使用されるようになってきている。
【０００４】
これらのうちＰＶＤ法およびＰＣＶＤ法は、窒化処理と同様に比較的処理温度が低く、様々な特性の被膜を鋼の変態点よりも低い温度で形成できるため、歪を嫌う部品を初めとして工具や金型等の表面被覆膜として幅広く利用されている。
【０００５】
しかしながら、これらの被膜は、被覆される基材との密着性向上を図るため、異なる性質を持つ被覆材料を積層したり、被覆される基材表面を窒化処理して被膜との硬度差を極力小さくしたりすることが行なわれているものの、その基材との密着性は決して十分に高いものではなく、高い面圧が負荷される部品等では剥離を起こしやすく、利用しづらいという問題点を有している（例えば特許文献１、２、３、４）。
【０００６】
また、基材との高い密着性を必要とする場合には、基材との間に合金層を形成しやすいＣＶＤ法も利用されているが、この方法は、鋼の変態点よりも高い温度で処理を行うため、処理品の変形の問題やＣＶＤ処理後に焼入れ焼き戻し等の熱処理が必要になる等、適用できる部材の範囲は自ずと限られるという問題点を有している（例えば特許文献５、６）。
【０００７】
これらのことから、大きな変形や処理後の特別な熱処理を必要としないのはもちろんのこと、耐摩耗性に優れ、さらに、高面圧が負荷された場合でも剥離を起こさない密着性の高い被膜を形成させるためには、鋼の変態点よりも低い温度で表面から元素を拡散させる方法が有効と考えられる。
【０００８】
このような方法として、表面に窒化層を形成させた後、塩浴中で表面からクロムを拡散させる方法が開示されている（特許文献７）。また、塩浴によるクロム拡散を利用した表面処理方法を用いた鍛造や鋳造に使用される金型についても開示されている（特許文献８、９）。
【０００９】
【特許文献１】特許第３５１４９６３号公報
【特許文献２】特開２００３−２４５７３８号公報
【特許文献３】特許第３９７１２９３号公報
【特許文献４】特開２００７−２２４８０５号公報
【特許文献５】特開２００３−１０９５８号公報
【特許文献６】特開２００８−１２６３３４号公報
【特許文献７】特許第３９３９４５１号公報
【特許文献８】特開２００１−２５８４３号公報
【特許文献９】特開２００１−２５８５６号公報
【発明の開示】
【発明が解決しようとする課題】
【００１０】
上記特許文献７の処理方法については、被処理品の表面にクロムを拡散させることによってクロム窒化物を形成させ、比較的良好な耐摩耗性の処理品を得ることができるが、塩浴の状態を安定的に維持することが難しい。このため、クロム窒化物を安定的に形成させ、摺動部材にとって重要な面粗さを安定させるのが困難である。したがって、例えば処理後に研磨等でその面粗さを調整することが行なわれるが、硬質の窒素化合物層を研磨すること自体が困難なうえ、研磨によって耐摩耗性に寄与する窒素化合物層が除去されてしまうおそれがあり、研磨による面粗さの調整が困難である。一方、面粗さが大きいまま摺動部品等に適用すると、処理品自体の耐摩耗性は良好でも、相手材の磨耗が進んでしまうという問題がある。
【００１１】
上記特許文献８および９の高温で使用される金型等は、表面にクロム窒化物を主体とする化合物層を形成させる。上記クロム窒化物は、耐摩耗性だけではなく耐熱性、耐酸化性に優れ、耐摩耗性や耐焼付き性等には優れるが、繰り返し熱サイクルが負荷されることによるヒートクラックが発生、進展しやすい場合もあり、必ずしも金型の寿命向上策として十分なものではない場合があった。
【００１２】
以上のように、高い面圧が負荷される摺動部材や繰り返し熱サイクルが負荷される金型等、過酷な環境で使用される部材を変形の少ない鋼の変態点以下で処理し、その耐久性を満足させるのに十分な処理方法およびそのような性質を有する部材の開発が必要となっている。
【００１３】
本発明は、このような課題を解決するためになされたものであり、鋼材表面に密着性の高いクロム窒化物を主体とする窒素化合物層を形成させることによって、優れた耐摩耗性や耐熱性を有することになる鋼材の表面処理方法および表面処理装置ならびにそれらによって得られる鋼材を提供することを目的とする。
【００１４】
上記問題を解決すべく鋭意研究を進めた結果、鋼材を塩浴処理してクロム等の拡散成分を浸透させる際に、被処理品の特性を不安定化させる最大の原因が、塩浴処理中に液面から酸素分や水分が塩浴中に取り込まれて拡散成分と反応して酸化物を形成し、被処理品への拡散反応に寄与しなくなることに起因するものであることを見出した。また、それを防止することにより、処理品表面部に拡散成分を安定的に供給することが可能となり、結果的に面粗さ等の特性が安定した化合物層を形成させることが可能となることを見出したのである。
【課題を解決するための手段】
【００１５】
上記目的を達成するため、本発明の鋼材の表面処理方法は、溶融塩中に鋼材を浸漬する鋼材の表面処理方法であって、少なくとも鋼材を溶融塩に浸漬中、上記溶融塩の液面近傍に上記液面を大気と遮断するための不活性ガス層を形成することを要旨とする。
【００１６】
また、上記目的を達成するため、本発明の鋼材の表面処理装置は、溶融塩中に鋼材を浸漬する鋼材の表面処理装置であって、少なくとも鋼材を溶融塩に浸漬中、上記溶融塩の液面近傍に上記液面を大気と遮断するための不活性ガス層を形成させる不活性ガス層形成手段を備えたことを要旨とする。
【００１７】
また、上記目的を達成するため、本発明の鋼材は、クロム窒化物と鉄窒化物が混在した化合物層が表層部に形成され、上記化合物層の下に窒素を含有するクロムと鉄の合金層が形成され、上記合金層の下に母材の鋼に窒素が拡散した拡散層が形成され、
上記化合物層の表面硬度をＨｖ７００以上Ｈｖ１０００以下としたことを要旨とする。
【発明の効果】
【００１８】
本発明の鋼材の表面処理方法は、少なくとも鋼材を溶融塩に浸漬中、上記溶融塩の液面近傍に上記液面を大気と遮断するための不活性ガス層を形成する。このように、少なくとも鋼材を溶融浴中に浸漬処理する間、塩浴の液面上を不活性ガスで覆うことによって、溶融塩中の成分と酸素分や水分との反応を実質的に防止し、溶融塩中の拡散成分の安定化を図り、被処理品の表面部に優れた性質を有する処理層である化合物層を形成させることが可能となる。さらに、処理中の拡散成分の変動が少なくなることによって、鋼材表面の面粗さも低く抑えることが可能となり、摺動部材として優れた特性をもつ鋼材を得ることができるようになる。
【００１９】
本発明の鋼材の表面処理方法において、上記溶融塩がクロムを含み、窒化された鋼材を溶融塩に浸漬して表層部にクロム窒化物を形成させる場合には、溶融塩に浸漬処理中の拡散成分であるクロムの酸化による劣化を防止してクロム窒化物を安定的に形成させ、非常に密着性の高いクロム窒化物と鉄窒化物が混在した化合物層を表層部に形成させ、例えば高面圧が負荷され、油切れを起こすような摺動環境においても、ＰＶＤコーティングのように剥離等の問題を起こすこともなく、長期に渡って使用することが可能な表面層を形成させることが可能となる。
【００２０】
本発明の鋼材の表面処理方法において、上記溶融塩への浸漬処理後、０．２ｍｍ以下のショットメディアによりショットピーニング処理を行なう場合には、被処理品の表面に微細な凹凸を形成させ、接触する相手材との滑り性を向上させ、相手材との焼付きを防止することができる。さらに、その表層部に高い圧縮応力を付加させることができ、耐摩耗性や耐熱性だけではなく、疲労特性や耐焼付き性も向上させることが可能となる。したがって、例えば繰り返し使用される金型等に使用した場合の耐久性も向上させることが可能となる。
【００２１】
本発明の鋼材の表面処理装置は、少なくとも鋼材を溶融塩に浸漬中、上記溶融塩の液面近傍に上記液面を大気と遮断するための不活性ガス層を形成させる不活性ガス層形成手段を備えている。このように、少なくとも鋼材を溶融浴中に浸漬処理する間、塩浴の液面上を不活性ガスで覆うことによって、溶融塩中の成分と酸素分や水分との反応を実質的に防止し、溶融塩中の拡散成分の安定化を図り、被処理品の表面部に優れた性質を有する処理層である化合物層を形成させることが可能となる。さらに、処理中の拡散成分の変動が少なくなることによって、鋼材表面の面粗さも低く抑えることが可能となり、摺動部材として優れた特性をもつ鋼材を得ることができるようになる。
【００２２】
本発明の鋼材の表面処理装置において、上記溶融塩がクロムを含み、窒化された鋼材を溶融塩に浸漬して表層部にクロム窒化物を形成させる場合には、溶融塩に浸漬処理中の拡散成分であるクロムの酸化による劣化を防止してクロム窒化物を安定的に形成させ、非常に密着性の高いクロム窒化物と鉄窒化物が混在した化合物層を表層部に形成させ、例えば高面圧が負荷され、油切れを起こすような摺動環境においても、ＰＶＤコーティングのように剥離等の問題を起こすこともなく、長期に渡って使用することが可能な表面層を形成させることが可能となる。
【００２３】
本発明の鋼材の表面処理装置において、上記不活性ガス層形成手段は、加熱手段によって加熱された不活性ガスを溶融塩の液面近傍に供給することにより４００℃以上の不活性ガス層を形成する場合には、高温の不活性ガスを液面近傍に供給することにより、上記溶融塩の固化を防止し、処理品の取り出しが困難となる等の問題が発生しなくなり、作業性を向上させることが可能となる。
【００２４】
本発明の鋼材は、クロム窒化物と鉄窒化物が混在した化合物層が表層部に形成され、上記化合物層の下に窒素を含有するクロムと鉄の合金層が形成され、上記合金層の下に母材の鋼に窒素が拡散した拡散層が形成されている。このように、表層部に耐摩耗性や耐熱性等に優れるクロム窒化物と鉄窒化物が混在した化合物層が安定的に形成され、さらにその母材側には母材との密着性に重要なクロムと母材中の鉄との相互拡散層である合金層が形成され、さらにその母材側に拡散層が形成されて硬度傾斜層として寄与する。これにより、高荷重が負荷される使用環境においても鋼材表面に形成された化合物層が剥離を起こすことがほとんどないのである。さらに、上記化合物層の表面硬度をＨｖ７００以上Ｈｖ１０００以下としたことにより、相手材の焼付きや酸化による磨耗を防止し、優れた耐摩耗性を発揮するとともに、例えば小さい面粗さが必要な場合においても、クロム窒化物を主体とする窒素化合物層の厚さをほとんど減少させることがないような簡易的な研磨処理によって、その表面粗さを調整することも可能となる。
【００２５】
本発明の鋼材において、窒化された鋼材が溶融塩に浸漬されてその表層部にクロム窒化物が形成され、溶融塩に浸漬する表面処理上がりの表面粗さがＲａで０．５μｍ以下である場合には、表面の密着性の高い化合物層の存在によって本発明の鋼材自身の磨耗を抑制するだけでなく、その表面の面粗さを低下させ、摺動される相手材の磨耗も抑制することができる、特に高面圧が負荷されるような摺動部材として用いられても、結果的に耐久性の高い機械部品等を構成することができる。
【００２６】
本発明の鋼材において、表面から５０μｍ深さの硬度がＨｖ８００以下である場合には、化合物層を支持する拡散層の硬度を適正に制御することにより、拡散層が圧縮応力を有するだけでなく靭性も有することから、ヒートクラックの進展を抑制する効果を発揮し、耐ヒートクラック性が向上するため、例えば繰り返し熱サイクルが負荷される温熱間金型等に適用した場合に、耐ヒートクラック性に優れた表面層を有する高寿命の金型材料として使用することができる。
【００２７】
以上のように、従来適用が困難であった部品や金型への表面処理を行うことによって、耐摩耗性、耐剥離性および耐熱性に優れた機械部品や金型等が得られ、その結果としてそれらの部材に優れた耐久性を発現させることが可能となる。
【００２８】
さらに、本発明において、その窒化処理がフッ化処理工程を含むものである場合には、炭素鋼や低合金鋼だけでなく高合金鋼や工具鋼、ステンレス鋼等を含めた幅広い鋼種に適用することが可能となるのに加え、使用用途に応じた窒化層を形成させることが可能となるため、結果的に目的に応じた処理層を形成させることができる。
【００２９】
さらに、本発明において、少なくとも鋼材を溶融塩中に浸漬処理する間、処理槽内を正圧に保つように、十分な不活性ガス量を供給した場合には、さらに処理槽内に酸素分や水分が混入して溶融塩中の拡散成分が反応により劣化や減少することを防ぐことができる。
【発明を実施するための最良の形態】
【００３０】
つぎに、本発明を実施するための最良の形態を説明する。
【００３１】
本発明が対象とする鋼材は、炭素鋼、低合金鋼、高合金鋼、構造用圧延鋼、高張力鋼、機械構造用鋼、炭素工具鋼、合金工具鋼、高速度鋼、軸受鋼、ばね鋼、肌焼鋼、窒化鋼、ステンレス鋼、耐熱鋼等、各種の鋼材を適用することができる。
【００３２】
本発明の鋼材の表面処理方法は、まず、必要に応じて上記鋼材に窒化処理を施すことにより、鋼材の表層部に鉄窒化物であるＦｅ３Ｎを主体とする鉄窒素化合物層と、その下層において母材に窒素が拡散した窒素拡散層を形成させる。
【００３３】
このとき、窒素拡散層のみを形成させた場合にも、その後の塩浴処理によりクロム窒化物を主体とする化合物層を形成させることは可能であるが、その場合、塩浴処理で形成される化合物層を十分な厚さとすることができないため、窒化処理によってＦｅ３Ｎを主体とする鉄窒素化合物層を形成させることが好ましく、その厚さは３μｍ以上より好ましくは５μｍ以上とすることが好ましい。
【００３４】
また、上記窒化処理については、ガス窒化処理、塩浴窒化処理、イオンおよびプラズマ窒化処理等、各種窒化処理が適用可能であるが、フッ化処理工程を含むガス窒化処理を適用するのが好ましい。このように、フッ化処理工程を含むガス窒化処理を適用した場合には、炭素鋼や低合金鋼だけでなく高合金鋼や工具鋼、ステンレス鋼等を含めた幅広い鋼種に適用することが可能となる。さらに、使用用途に応じた窒化層を形成させるよう、幅広い窒化処理温度やガス組成を選択することが可能となるため、本発明の表面処理に適用する窒化処理として最も好ましい。
【００３５】
例えば、繰り返し熱サイクルが負荷されヒートクラックが発生しやすい金型等では、硬度を抑制した靭性の高い窒素拡散層を深く形成させることが望ましい。この場合、フッ化処理を行った後、２段階の窒化処理を行なうことが好ましい。すなわち、窒化処理の前半では、極低ＮＨ３濃度雰囲気での窒化処理を行って、硬度を過度に上昇させない均一な窒素拡散層を形成させ、窒化処理の後半において高ＮＨ３濃度雰囲気での窒化処理を行うことにより、表層のＮ濃度のみを上昇させてＦｅ３Ｎを主体とする鉄窒素化合物層を形成させることも可能となる。
【００３６】
そして、その後後述する塩浴処理を行なうことにより、表面にクロム窒化物を主体とする化合物層を形成させるとともに、表面から５０μｍ深さの拡散層の硬度をＨｖ８００以下とすることができる。このようにすることにより、クロム窒化物を主体とする化合物層による耐磨耗性を向上させるだけでなく、圧縮応力を有するとともに靭性も有する拡散層が得られ、ヒートクラックの進展を抑制する効果を発揮し、耐ヒートクラック性が向上する。
【００３７】
上記フッ化処理におけるフッ素源ガスとしては、フッ素ガスあるいはフッ素化合物を含んだガスであれば特に限定されるものではないが、常温でガス状であり、化学的安定性が高い等の理由から、取り扱いが容易であるＮＦ３ガスを含んだガスが好適に用いられる。通常のフッ化処理工程は被処理品の材質および表面状態等にもよるが、例えばＮＦ３ガス濃度が１０００〜１０００００ｐｐｍとなるようにＮ２ガスで希釈したガスをフッ素源ガスとして用い、２００〜６００℃に１分〜１８０分保持することによって行われる。このフッ化処理工程を行うことによって、均一な窒化層形成の阻害要因となる鋼材表面の酸化被膜をフッ化物膜に置換することができる。
【００３８】
上記フッ化処理に引き続き、ＮＨ３を含むガス雰囲気中で４００〜６００℃に３０分〜５０時間、より好ましくは５００〜６００℃に１時間〜１０時間保持して被処理品の表面部にＦｅ３Ｎを主体とする鉄窒素化合物層および窒素拡散層を形成させる。このとき、被処理品である鋼材表面を覆っているフッ化物膜は、ＮＨ３ガス濃度の低い弱い還元雰囲気であっても容易に還元、除去される性質を有していることから、被処理品の材質および使用用途を考慮して最適な処理時間等を調整することができる。
【００３９】
本発明の熱処理方法は、必要に応じて窒化処理を行なった鋼材を溶融塩中に浸漬して塩浴処理を行い、溶融塩中の拡散成分を鋼材の表面から拡散浸透させて化合物層を形成する。
【００４０】
上記溶融塩は、アルカリ金属の塩化物およびもしくはアルカリ土類金属の塩化物を主成分としたものを用いることができる。また、上記溶融塩にはクロムを含有させることが好ましい。溶融塩にクロムを含ませることにより、窒化された鋼材を溶融塩に浸漬して表層部にクロム窒化物を形成させることができる。
【００４１】
上記アルカリ金属の塩化物としては、例えば、ＬｉＣｌ、ＮａＣｌ、ＫＣｌ等を挙げることができ、アルカリ土類金属の塩化物としては、例えば、ＭｇＣｌ２、ＣａＣｌ２、ＢａＣｌ２等を挙げることができる。これらは単独でもしくは混合して使用することができるが、混合することで溶融塩の融点を下げることも可能であり、攪拌によって塩浴中の成分の均一性を確保するためにはある程度粘性を下げることも必要であることから、混合塩を用いて融点、すなわち粘性を低下させることが望ましい。
【００４２】
また、上記溶融塩中に添加するクロムとしては、工業用金属クロムが使用でき、溶融塩中への添加、溶解が容易に行えるよう粉末状のものが望ましい。また溶融塩中に含有させるクロムの量は、被処理品の表面積にもよるが概ね５〜２０重量％とすることが好ましい。
【００４３】
また、上記溶融塩中には、塩浴中の成分の安定化につながるだけでなく、塩浴の粘度を調整して攪拌時に塩浴中の成分を均一化させる効果があるため、珪素もしくは珪素の化合物を適量添加することが望ましい。この場合の珪素もしくは珪素の化合物の添加量は、５〜２０重量％程度が好ましい。
【００４４】
上記の塩を５００〜７００℃に加熱して溶融塩とし、この溶融塩浴中に鋼材を浸漬して、その表面から拡散成分を拡散浸透させて化合物層を形成する。窒化された鋼材をクロムを含む溶融塩に浸漬することにより、表層部にクロム窒化物を主体とする窒素化合物層を形成させることができる。
【００４５】
図１は、上記鋼材を溶融塩に浸漬する塩浴処理炉の一例を示す図である。
【００４６】
この塩浴炉は、炉の外側を覆う炉体５の内部に溶融塩となる塩浴処理剤８が投入される処理槽７が配設されており、上記処理槽７を外側から加熱することにより内部の塩浴処理剤８を加熱溶融させて溶融塩とするヒーター６が設けられている。また、上記処理槽７には、内部の塩浴処理剤（溶融塩）８を攪拌するインペラー９が挿入されている。
【００４７】
また、溶融塩８がその表面から外気の酸素分や水分を吸収し溶融塩中の成分と反応を起こさないよう、上記溶融塩８の液面を大気と遮断するための不活性ガス層を形成するための不活性ガス層形成手段としての配管１０および環状管１１が設けられている。すなわち、この例では、処理槽７内の上部に上記配管１０と連結されるとともに多数の穴が開いた環状管１１が配置されている。上記環状管１１は、処理槽７の上部開口よりも液面側において、処理槽７の内周面に沿って配置されている。上記環状管１１の多数の穴から不活性ガスとして例えばＮ２ガスを噴出させ、Ｎ２ガスが溶融塩８の液面近傍に供給されてその液面表面がＮ２ガスで覆われ、不活性ガス層を形成するようになっている。
【００４８】
このように、処理層７内の上部開口よりも下側の液面付近に不活性ガスを供給することにより、上記溶融塩８の液面を大気と遮断するための不活性ガス層を形成することが行なわれる。
【００４９】
上記環状管１１は、ヒーター６によって温度が高く維持される領域に配設され、上記不活性ガス層形成手段は、加熱手段によって加熱された不活性ガスを溶融塩８の液面近傍に供給する。これにより、高温のＮ２ガスを環状管１１から噴出させ、溶融塩８の液面上に４００℃以上好ましくは溶融塩８の温度と同等以上である５００℃以上の不活性ガス層を形成することが可能となっている。これにより、溶融塩８が表面で固化することを防止できる。
【００５０】
なお、処理槽７内へのＮ２ガスの供給方法としては、上述した構造に限られるものではなく、図示しない予熱装置により予熱したＮ２ガスを供給してもよいし、ヒーター６と処理槽７の隙間に配管１０を通過させて予熱するようにしてもよい。また、Ｎ２ガスを補助的に溶融塩８中にバブリングさせ、溶融塩８の液面に補助的にＮ２ガスを供給することもできる。ただし、Ｎ２ガスをバブリングだけで供給すると、高温の溶融塩８が周囲に飛散するとともに、バブリングで溶融塩８の液面に浮き上がったガスにより、液面近傍の不活性ガス層が乱れてしまい、液面が大気と接触してしまうこととなるため、あくまで補助的に使用する。
【００５１】
また、使用するＮ２ガス量を抑制するとともに、形成した不活性ガス層の気流による乱れを防止して状態を維持するため、処理槽７に蓋１２を設け、処理槽７の液面よりも上部の空間を正圧に保つことが望ましい。
【００５２】
上記装置を用い、処理槽７内でアルカリ金属の塩化物およびもしくはアルカリ土類金属の塩化物を主成分とする溶融塩８を形成し、その溶融塩８中に好ましくはクロムを添加するとともに、より好ましくはクロムよりも酸素との親和力の強い珪素もしくは珪素の化合物等を添加し、塩浴の状態、特にクロムの活性度を安定化させる。その溶融塩８中に窒化処理された鋼材を浸漬し、５００〜７００℃に１〜５０時間、より好ましくは２〜２０時間加熱保持する塩浴処理を実施する。
【００５３】
上記塩浴処理の温度が５００℃未満の場合には、形成されるクロム窒化物を主体とする化合物層の生成速度が遅くなってしまうため処理が長時間化してしまうのに加え、その厚さも不均一になりやすい。さらに、塩浴の粘性も増加するため攪拌による塩浴成分の均一化が図りづらいため、その処理温度は５００℃以上とする。より好ましくは５２０℃以上である。また、処理温度が７００℃を超える場合には、被処理品の面粗さが悪化するだけでなく、被処理品の材料自体の軟化が大きくなり、必要な強度が得られなくなってしまうため、その処理温度は７００℃以下とする。より好ましくは６５０℃以下である。
【００５４】
また、処理時間については、目的とする表面処理層の構造や、得られる硬度等の特性を考慮して決定する必要があるが、１時間未満では耐摩耗性が十分なクロム窒化物を主体とする化合物層を得ることが困難であり、逆に処理時間が長すぎる場合には被処理品の材料自体の軟化が大きくなるのに加え、生産性にも問題があるため上限は５０時間程度とする。より好ましくは２〜２０時間程度である。
【００５５】
上記溶融塩８への浸漬処理後、必要に応じて、０．２ｍｍ以下のショットメディアによりショットピーニング処理を行なう。
【００５６】
上記ショットピーニングは、直径０．２ｍｍ以下より望ましくは０．１ｍｍ以下の硬質鉄球等を高速で衝突させるショットピーニング処理を行なうことができる。このように、表層部に、クロム窒化物を主体とする化合物層を２μｍ以上形成し、２μｍ以上のクロムと鉄の相互拡散層（合金層）および窒素拡散層を形成し、さらにショットピーニングにより、表面に微小凹凸を形成させる。このように、表面に微小凹凸を形成することにより、例えば鍛造用の金型として使用した場合に、鍛造時の塑性流動の際に、接触する相手材との接触面積が小さくなって滑り性が向上し、耐焼付き性が一層向上する。そして、非常に高い面圧が負荷される使用環境で良好な性能を発揮することが可能となる。
【００５７】
また、上記ショットピーニング処理を適用した被処理品は、その表面部により高い圧縮応力が付加されることから、耐摩耗性だけではなく、疲労特性も向上させることができる。したがって例えば繰り返し使用される金型等に使用した場合には、耐久性も向上させることが可能となる。
【００５８】
また、このとき、その表面粗さ（Ｒａ）が０．３〜０．８μｍになるようにショット材の材質や投射スピード等、ショットピーニング条件を調整することができる。Ｒａが０．３μｍ未満であると、摺動される相手材の磨耗や損傷を抑制する方向に働く一方で、微小凹凸が十分に形成されないため、接触する相手材との滑り性が重要な使用用途ではむしろ接触面積が増え、滑り性が低下することによって焼付きを起こしやすくなり、逆にＲａが０．８μｍを超えると、凹凸が粗大化することによって相手材の磨耗や損傷が大きくなる。
【００５９】
図２は、本発明の表面処理された鋼材の断面図の一例を示す図である。
【００６０】
この鋼材は、クロム窒化物と鉄窒化物が混在した化合物層１が表層部に形成され、上記化合物層１の下に窒素を含有するクロムと鉄の合金層２が形成され、上記合金層２の下に母材の鋼に窒素が拡散した拡散層３が形成されている。
【００６１】
すなわち、上記鋼材は、処理中の溶融塩中の拡散成分の変動が少なく、特に溶融塩から鋼材表面へのクロムの供給が安定的に行われることにより、その表面部に耐摩耗性や耐熱性等に優れるクロム窒化物を主体とする化合物層１が安定的に形成される。さらに、その母材４側には母材４との密着性にとって重要なクロムと母材４中の鉄とが相互拡散した合金層２が形成される。さらに、その母材４側に拡散層３が形成されて硬度傾斜層として機能する。
【００６２】
これにより、高荷重が負荷される使用環境においても、鋼材表面に形成されたクロム窒化物を主体とする化合物層１が剥離を起こすことがないのである。さらに処理中の拡散成分であるクロムの変動が少なくなることによって、鋼材表面の表面粗さも低く抑えることが可能となり、摺動部材として優れたものとなる。
【００６３】
このように、上記の窒化処理および本発明の塩浴処理装置を用いた塩浴処理を実施することによって、表面粗さをそれほど悪化させることなく、耐摩耗性および耐剥離性等に優れたクロム窒化物を主体とする化合物層１を鋼材表面に形成させることが可能となる。
【００６４】
窒化された鋼材が溶融塩に浸漬されてその表層部にクロム窒化物が形成され、溶融塩に浸漬する表面処理上がりの表面粗さがＲａで０．５μｍ以下とするのが好ましい。Ｒａが０．５μｍを超えると、被処理品の耐摩耗性は大きく悪化しないが、相手材の磨耗や損傷が大きくなるため、その値が０．５μｍを超えないように処理条件を調整するのが好ましい。
【００６５】
また、溶融塩の成分、処理時間等の処理条件を調整することにより、上記化合物層１の表面硬度をＨｖ７００以上Ｈｖ１０００以下とした。すなわち、窒化されて鉄窒化物層と窒素拡散層を有する鋼材を、クロムを含む溶融塩８中に浸漬してクロムを拡散浸透させ、表層部の鉄窒化物層中にクロム窒化物を生成する際、最終的に表層部の化合物層がクロム窒化物と鉄窒化物が混在し、表面硬度をＨｖ７００以上Ｈｖ１０００以下となるように鉄窒化物が残存するようにクロム窒化物を生成するのである。これにより、例えば、さらに小さい面粗さが必要な場合においても、化合物層１の厚さをほとんど減少させることがないような簡易的な研磨処理方法によって、その表面粗さを調整することが可能となる。
【００６６】
上述したように、上記塩浴処理後の表面をマイクロビッカース硬度で７００Ｈｖ以上１０００Ｈｖ以下とすることによって、耐摩耗性を有するだけでなく、被加工性も有するため、バフ研磨はもちろんのこと、例えばショット材にダイヤモンド粒を含有させたコンパウンドを使用する方式のラッピングマシンを用いた簡易的な方法での研磨工程を追加することによって表面粗さをさらに向上させることが可能となる。このような研磨処理により表面粗さ（Ｒａ）を０．３μｍ以下とすることによって、被処理品はもちろんのこと、摺動を受ける相手材の磨耗や損傷をさらに低減できるのである。
【００６７】
また、上記化合物層１の厚さは少なくとも２μｍ以上形成させる。その厚さが２μｍ未満の場合であっても耐摩耗性は向上するが、耐久性の点で必ずしも十分とはいえない場合があるため、その厚さは２μｍ以上とする。より好ましくは３μｍ以上である。
【００６８】
また、この際に処理温度や時間、塩浴中のクロム濃度等を制御することによって、上記化合物層１の母材４側に窒素を含有したクロムと鉄の相互拡散層である合金層２を形成させることができる。その相互拡散層（合金層）２の厚さは２μｍ以上となるようにする。その厚さは１μｍ以上あればある程度の密着性は得られるものの、２μｍ未満では高荷重が負荷された場合には剥離を起こす危険性が生じるため、本発明では十分な密着性を確保するため、その厚さが２μｍ以上形成されるように処理を行なう。
【００６９】
さらに、上記相互拡散層（合金層）２の存在に加え、その母材４側に硬度傾斜層として寄与する拡散層３が形成されていることとの相乗効果により、上記化合物層１の密着性を大幅に向上させることができる。
【００７０】
一方、非常に高い面圧が負荷される使用環境では、上述したショットピーニング処理を行なうことによって、表面に微小凹凸を形成させ、接触する相手材との滑り性を向上させるとともに、耐焼付き性を一層向上させることが可能となる。
【００７１】
さらに、上記拡散層３の硬度を窒化条件を含めて調整することにより、表面から５０μｍ以上の深さの部分の拡散層３のマイクロビッカース硬度をＨｖ８００以下、より望ましくはＨｖ７５０以下とすることができる。このようにすることにより、熱サイクルの繰り返し負荷によって温熱間金型等の表面に発生するヒートクラックは、硬度が高い、すなわち靭性の低下している部分を進展しやすいことから、靭性を有する拡散層３がヒートクラックの進展を抑制するため、耐摩耗性はもちろんのこと、耐ヒートクラック性に優れた表面構造を持つ鋼材とすることが可能となる。
【００７２】
以下、本発明の実施例について説明する。
【実施例１】
【００７３】
ＳＣＭ４３５、ＳＡＣＭ６４５、ＳＫＤ６１の素材に焼入れ、焼戻し処理を行った３０ｍｍ×３０ｍｍ×５ｍｍの試験片を作製した後、その表面を研磨し面粗さ（Ｒａ）を０．１〜０．２μｍとした。
【００７４】
その各試験片を脱脂、洗浄した後、３００℃で６０分、ＮＦ３とＮ２の混合ガス中でフッ化処理し、それらを５７０℃で１２０分、ＮＨ３ガスが７０容量％とＮ２ガスが３０容量％である混合ガス中で窒化処理し、８〜１２μｍのＦｅ３Ｎを主体とする窒素化合物層と１００〜２００μｍの窒素拡散層を形成させた。
【００７５】
その後、各試験片をＮａＣｌとＫＣｌとＣａＣｌ２をそれぞれ２０重量％、４０重量％、４０重量％の割合で混合し、５５０℃に加熱溶融させた溶融塩中にクロム粉末を１０重量％と珪素粉末を５重量％含有させ、図１に示した塩浴処理炉を用い、溶融塩の表面近傍にＮ２ガスを供給しながら２０時間浸漬し処理を実施した。
【００７６】
一方、比較例として塩浴表面にＮ２ガスを供給しない方法でも試験片を作製した。
【００７７】
本発明例（塩浴表面にＮ２ガスを供給しながら塩浴処理）のそれぞれの試験片の表面硬度およびクロム窒化物を主体とする化合物層の厚さは、鋼種を問わず表面硬度が９００±５０Ｈｖ、窒素化合物層厚さは６±１μｍの範囲であった。一方、比較例（塩浴表面にＮ２ガスを供給しない）では、表面硬度が９００±１００Ｈｖ、窒素化合物層厚さは５±３μｍの範囲であった。
【００７８】
本発明例および比較例の塩浴処理後の表面粗さ（Ｒａ）について各５枚ずつ測定した結果を下記の表１に示す。またＳＫＤ６１のＮｏ．１の試験片の表面部をナイタル液で腐食した（ａ）本発明例と（ｂ）比較例の断面金属組織を図３に示す。
【００７９】
【表１】
2010007134.tif 000002
【００８０】
表１から明らかなように、表面粗さが悪化しやすかった長時間の塩浴処理を行った場合であっても、本発明例のように塩浴表面にＮ２ガスを供給しながら処理を行った場合には、鋼種を問わず表面粗さが比較的低い値で安定していることが分かる。一方Ｎ２ガスを供給しない比較例では表面粗さのばらつきが非常に大きいことが分かる。
【００８１】
また、図３の断面組織において、表面に形成している腐食されないクロム窒化物を主体とする窒素化合物層が、（ａ）の本発明例では安定した厚さで形成されているのに対し、（ｂ）の比較例では厚さが安定しておらず、その結果として表面粗さが悪化していることが分かる。したがって（ｂ）の比較例の表面を研磨し、その表面粗さを向上させようとした場合、クロム窒化物を主体とする窒素化合物層を十分な耐摩耗性を有するような厚さを残した状態となるように実施することが非常に困難であることが分かる。
【００８２】
また、図３（ａ）本発明例の表面部の断面の元素濃度分布をＥＰＭＡを用いて測定した結果を図４に示す。
【００８３】
最表面部である図４中の（i）の領域にクロム窒化物を主体とする化合物層１が約５μｍ形成されている。上記化合物層１は、クロム、鉄、窒素がそれぞれ存在し、クロム窒化物と鉄窒化物が混在していることがわかる。上記化合物層１におけるクロム窒化物と鉄窒化物の存在比率は、おおむね４：１〜５：１程度であり、表面側から母材４側に近づくに従って鉄窒化物の存在比率が徐々に大きくなっている。
【００８４】
また、上記化合物層１の母材４側の（ii）の領域に、窒素を含有する約３．５μｍのクロムと鉄の相互拡散層である合金層２が形成されている。上記合金層２では、表面側から母材４側に近づくに従って鉄の存在比率が大きくなるとともに、クロムの存在比率が小さくなる濃度傾斜を有している。
【００８５】
さらに、上記合金層２の母材４側の（iii）の領域に、窒素濃度が高くないため図４からは分かりづらいが硬度傾斜層として寄与する拡散層３が形成されている。この層構造が形成されることによって最表面のクロム窒化物を主体とする化合物層１が非常に耐剥離性の高いものになるのである。
【００８６】
なお、本発明例の試験片をショット材にダイヤモンド粒を含有させたコンパウンドを使用する方式のラッピングマシンを用いた簡易的な方法での研磨処理を追加した結果、その表面粗さ（Ｒａ）は全て０．１〜０．３μｍの範囲に入っており、また表面のクロム窒化物を主体とする窒素化合物層厚さは全て４μｍ以上であった。したがってこの表面処理を機械部品等に適用した場合には、被処理品はもちろんのこと、摺動を受ける相手材の磨耗や損傷をさらに低減することができる。
【実施例２】
【００８７】
ＳＫＤ６１を素材としてφ１０のピンを作製し、熱処理によってＨＲＣ５０に調質した後、実施例１と同条件のフッ化処理および窒化処理を実施し、その後実施例１と処理時間以外は同条件の塩浴処理を実施して試験片とした。なお、塩浴処理の時間は８時間とした。
【００８８】
このとき、その表面部には約４．５μｍのクロム窒化物を主体とする化合物層１と、窒素を含有する約３μｍのクロムと鉄の相互拡散層である合金層２および約１００μｍの拡散層３が形成されており、その表面粗さ（Ｒａ）は０．３１μｍであった。また、その表面に、ショット材にダイヤモンド粒を含有させたコンパウンドを使用する方式の研磨処理を行った試験片も作製した。なおその表面粗さ（Ｒａ）は０．１７μｍであった。
【００８９】
また比較材として、フッ化処理および窒化処理を実施した試験片、また塩浴処理中にＮ２ガスを供給しない方法で処理を行った試験片も作製した。なお上記Ｎ２ガスを供給しない方法で処理を行った試験片の表面粗さ（Ｒａ）は０．５８μｍであった。
【００９０】
これらの試験片をピンオンディスク式の磨耗試験（面圧１．３ＭＰａ、摺動速度１．５ｍ／ｓｅｃ、摺動距離５００００ｍ、無潤滑、相手材ＳＵＪ２）を実施した結果を図５に示す。
【００９１】
これより、塩浴処理中にＮ２ガスを供給しない方法で処理を行った比較例（ｅ）は、窒化処理のみを実施したものよりも明らかに耐摩耗性が向上していることが分かるが、塩浴処理中の液面にＮ２ガスを供給する方法で処理を行った本発明例（ｃ）およびその表面に上記の研磨処理を行った本発明例（ｄ）は、比較例（ｅ）よりもはるかに優れた耐摩耗性を有していることが分かる。また比較例（ｅ）では摺動相手材であるＳＵＪ２の磨耗が激しく起こっているのに対し、特に表面粗さの小さい本発明例（ｄ）では相手材の目立った磨耗や面荒れが認められず、摺動部材として適用された場合に優れた耐久性を有するものと考えられる。
【実施例３】
【００９２】
ＳＫＤ６１を素材として熱処理によってＨＲＣ４５に調質した鍛造用金型を作製し、４００℃で１２０分、ＮＦ３とＮ２混合ガス中でフッ化処理し、それらを５８０℃で１２０分、ＮＨ３ガスが５容量％とＮ２ガスが９５容量％である混合ガス中で窒化処理し、さらに５８０℃で６０分、ＮＨ３ガスが７０容量％とＮ２ガスが３０容量％である混合ガス中で窒化処理した。
【００９３】
その後、各試験片をＮａＣｌとＫＣｌとＣａＣｌ２をそれぞれ２０重量％、４０重量％、４０重量％の割合で混合し、５７０℃に加熱溶融させた溶融塩中にクロム粉末を１５重量％と珪素粉末を５重量％含有させ、図１に示した塩浴処理炉を用い、塩浴表面にＮ２ガスを供給しながら１０時間浸漬し処理を実施した。この金型と同じ調質および本発明の表面処理を行った試験片の断面硬度測定を行った結果を図６に示す。
【００９４】
また、上記の金型の表面に０．２ｍｍ以下の硬質鉄球を用いてショットピーニング処理を行い、その表面粗さ（Ｒａ）が概ね０．６μｍ前後となるように微小凹凸を形成させたものも用意した。また比較例として、鍛造金型処理の多く利用されている塩浴浸硫窒化処理を５７０℃で１８０分行った金型も用意した。その塩浴浸硫窒化処理を行なった試験片の断面硬度測定を行った結果も図６に併せて示す。
【００９５】
これらの金型を用いてＳ５０Ｃ製コンロッドを熱間鍛造し、１５０００回を上限として金型が寿命にいたるまで型打ちした結果を下記の表２に示す。
【００９６】
【表２】
2010007134.tif 000003
【００９７】
表２の結果から、本発明を熱間鍛造金型に適用した場合、大幅な寿命の向上が見られることがわかる。寿命向上の理由については、表面に形成させたクロム窒化物を主体とする窒素化合物層が耐熱性に優れるため、大幅な耐磨耗性の向上が見られるためである。
【００９８】
また、図６に示したように窒素拡散層の硬度を従来の窒化処理よりも大幅に低下させることによって、窒素拡散層の有する圧縮応力に加え、靭性も有する状態となっていることによって、ヒートクラックの進展を抑制しているものと考えられる。なお、このときその表面部には約６μｍのクロム窒化物を主体とする化合物層１と、約４μｍの窒素を含有するクロムと鉄との相互拡散層である合金層２が形成されていることがＥＰＭＡによる元素分析から確認された。
【００９９】
さらに、上記金型に０．２ｍｍ以下のショット材を用いて微小凹凸を形成させた場合には、その表面のクロム窒化物を主体とする化合物層１は４〜５μｍの厚さとなっていたが、１５０００回型打ちした後でも、さらに型打ちが続けられる状態であった。この理由としては、鍛造される材料の金型表面での滑り性が向上することによって、局部的に応力が集中しづらくなり、クラックがさらに進展しづらい状態となっているものと考えられる。
【０１００】
以上のように、温度差の大きい熱サイクルが負荷される熱間鍛造金型においても、耐摩耗性だけでなく耐焼付き性や耐ヒートクラック性も良好なことから、鍛造金型だけでなく例えば鋳造金型やダイカスト金型に適用した場合も同様に良好な結果が得られる。
【０１０１】
以上の結果から、本発明を各種機械部品や各種金型等に適用することによって、特に高い面圧や高い温度が負荷される場合にその耐久性を大幅に向上させることが可能となる。
【産業上の利用可能性】
【０１０２】
本発明の処理方法は、鋼材の表面処理に使用することができ、またその表面処理された鋼材を使用することで、特に高面圧、高温度や潤滑状態が良くない環境で使用される部品類や金型等に好適に利用することができる。
【図面の簡単な説明】
【０１０３】
【図１】本発明の塩浴処理炉の一例の断面図である。
【図２】本発明の表面処理によって形成される表面層構造を示した模式図である。
【図３】本発明例（ａ）と比較例（ｂ）の塩浴処理後の断面腐食組織の一例である。
【図４】図３（ａ）の本発明例の表面部の元素濃度分布を示した図である。
【図５】ＳＫＤ６１製試験片のピンオンディスク型磨耗試験結果である。
【図６】本発明例（ｆ）と比較例（ｇ）の断面硬度測定結果である。
【符号の説明】
【０１０４】
１    化合物層
２    相互拡散層（合金層）
３    拡散層
４    母材
５    炉体
６    ヒーター
７    処理槽
８    塩浴処理剤（溶融塩）
９    インペラー
１０  配管
１１  環状管
１２  蓋
【図１】
2010007134.tif 000004
【図２】
2010007134.tif 000005
【図４】
2010007134.tif 000006
【図５】
2010007134.tif 000007
【図６】
2010007134.tif 000008
【図３】
2010007134.tif 000009